(57)【要約】本発明は靴下用の原糸に係り、詳しくは、加工後のねじれの防止及び伸縮性の維持のためのポリウレタン系のライクラーソフト５２０デニール原糸に関する。  本発明によるダブルカバーリングされたライクラーソフト原糸は、加工後のねじれの防止及び伸縮性の維持のためのポリウレタン系のライクラーソフト５２０デニール原糸において、前記ライクラーソフト５２０デニール原糸は、ナイロン高速仮撚糸によりダブルカバーリングされていることを特徴とする。  本発明によれば、ライクラーソフト原糸の伸縮性を維持できると共に、ねじれを防止することもできる。【選択図】図１
2007518892.tif 000002
【特許請求の範囲】
【請求項１】
加工後のねじれの防止及び伸縮性の維持のためのポリウレタン系のライクラーソフト５２０デニール原糸において、
前記ライクラーソフト５２０デニール原糸は、ナイロン高速仮撚糸によりダブルカバーリングされていることを特徴とするダブルカバーリングされたライクラーソフト原糸。
【請求項２】
前記ナイロン高速仮撚糸は、ナイロン７０Ｄ／２４Ｆ／１高速仮撚糸であることを特徴とする請求項１に記載のダブルカバーリングされたライクラーソフト原糸。
【請求項３】
前記ナイロン高速仮撚糸は、フィラメント糸、ポリアミド糸、ポリエステル糸、ポリプロピレン糸のうちいずれか１種に置換可能であることを特徴とする請求項２に記載のダブルカバーリングされたライクラーソフト原糸。
【請求項４】
前記ダブルカバーリングは、Ｓ撚りにより１次及び２次カバーリングを行うことを特徴とする請求項１に記載のダブルカバーリングされたライクラーソフト原糸。
【請求項５】
前記ダブルカバーリングは、Ｓ撚りにより１次カバーリングを行い、Ｚ撚りにより２次カバーリングを行うことを特徴とする請求項１に記載のダブルカバーリングされたライクラーソフト原糸。
【請求項６】
前記ダブルカバーリングは、Ｚ撚りにより１次カバーリングを行い、Ｓ撚りにより２次カバーリングを行うことを特徴とする請求項１に記載のダブルカバーリングされたライクラーソフト原糸。
【請求項７】
前記ダブルカバーリングは、Ｚ撚りにより１次及び２次カバーリングを行うことを特徴とする請求項１に記載のダブルカバーリングされたライクラーソフト原糸。
【発明の詳細な説明】
【技術分野】
【０００１】
本発明は靴下用の原糸に係り、詳しくは、加工後のねじれの防止及び伸縮性の維持のためのポリウレタン系のライクラーソフト５２０デニール原糸に関する。
【０００２】
ポリウレタン系のライクラーソフト５２０デニール原糸を、ナイロン７０Ｄ／２４Ｆ／１高速仮撚糸２０、３０を前記原糸のねじれを防ぐ目的で、Ｓ撚り、Ｚ撚りの両方向のよりを組み合わせてダブルカバーリングを行うことにより、本発明によるライクラーソフト原糸（５２０デニール）の復元力は最大限に活用しつつも、その伸張率を適度なレベルに維持している。
【０００３】
前記ナイロン７０Ｄ／２４Ｆ／１高速仮撚糸２０、３０を１次Ｓ撚り（８４２．８ＴＰＭ）により２次Ｚ撚り（１９６０．８ＴＰＭ）に巻き付けることにより、芯糸であるライクラーソフト原糸（５２０デニール）そのものよりも低い伸張率（引張り伸び度：４４０．９％、永久伸び度：７．２％、回復率：９８．２％）を示す。
【背景技術】
【０００４】
ポリウレタン系のライクラーソフト原糸にナイロンがダブルカバーリングされている原糸を提供するところにある。
【発明の開示】
【発明が解決しようとする課題】
【０００５】
通常、靴下用の原糸は、自体の高弾力性により別途の加工無しにもポリウレタン原糸用の滑り止めが図れる特殊な原糸給糸装置を用いて一部の製品として生産してきている。
【０００６】
この方式により靴下を生産する場合には、ライクラーソフト原糸（５２０デニール）の固有な特性、つまり、通常の原糸に比べて強い復元力と伸張力を持つといった特性が靴下にそのまま反映される。
【０００７】
ところが、ライクラーソフト原糸（５２０デニール）により加工された靴下であっても、レポーツ用途の靴下においては、伸張率をなお一層制限しなければならない場合がしばしばあるが、従来のライクラーソフト原糸（５２０デニール）製の靴下では、その伸張率の制限が不可である。
【０００８】
また、通常の靴下編織機のゴム糸給糸装置の構造及び特性から、ライクラーソフト原糸をもっては、原糸の滑り現象により編織を意図の通りに行うことができなかった。
【０００９】
本発明が解決しようとする技術的な課題は、加工後のねじれの防止及び伸縮性の維持のために、ポリウレタン系のライクラーソフト原糸にナイロンがダブルカバーリングされている原糸を提供するところにある。
【課題を解決するための手段】
【００１０】
本発明においては、前記ナイロン高速仮撚糸に代えて、フィラメント糸または長繊維糸としてのポリアミド糸、ポリエステル糸、ポリプロピレン糸のいずれか１種を用いるか、あるいは、長繊維合成糸を用いることができる。
【００１１】
以上に基づき、加工後のねじれの防止及び伸縮性の維持のために、ポリウレタン系のライクラーソフト５２０デニール原糸を、ナイロン７０Ｄ／２４Ｆ／１高速仮撚糸２０、３０を前記原糸のねじれを防ぐ目的で、Ｓ撚り、Ｚ撚りの両方向のよりを組み合わせてダブルカバーリングを行うことにより、本発明によるライクラーソフト原糸（５２０デニール）の復元力は最大限に活用しつつも、その伸張率を適度なレベルに維持している。
【００１２】
前記ナイロン７０Ｄ／２４Ｆ／１高速仮撚糸２０、３０を１次Ｓ撚り（８４２．８ＴＰＭ）により２次Ｚ撚り（１９６０．８ＴＰＭ）に巻き付けることにより、芯糸であるライクラーソフト原糸（５２０デニール）そのものよりも低い伸張率（引張り伸び度：４４０．９％、永久伸び度：７．２％、回復率：９８．２％）を示す。
【００１３】
本発明によるライクラーソフト原糸（５２０デニール）を用い、身体の部位別の体型に合う強度を維持して編織することは、通常、靴下編織機に取り付けられているダブルカバーリングされた原糸用のローラー及びステッピングモーターによる原糸の速度調節により達成される。
【００１４】
靴下をはじめとする有関製品を製品の状態で後染熱加工（９０〜１００℃で約４０〜５０分）して製品の伸張率を制限して、本発明によるダブルカバーリングされたライクラーソフト原糸（５２０デニール）に理想的なレベルの高弾力性を与え、さらに、本発明によるダブルカバーリングされたライクラーソフト原糸（５２０デニール）製の編織製品をその状態で熱加工してナイロン７０Ｄ／２４Ｆ／１高速仮撚糸の２次的な熱収縮をもたらし、原糸の伸張率を２段階に亘って一層強く制限することにより、製品の圧迫性を一層強める。
【００１５】
また、熱加工によりダブルカバーリングされたライクラーソフト原糸（５２０デニール）のナイロン７０Ｄ／２４Ｆ／１高速仮撚糸の原糸の表面が熱収縮により滑らかになることから、本発明による原糸を用いた製品の着用感が柔らかくなり、着用状態も楽になるほか、全体としての製品の組織の安定性が得られる。これにより、着用に際して組織が圧迫包帯よりも高弾性となり、柔らかい復元機能により高弾力の圧迫性が得られる。
【００１６】
そして、編織方法においては、特定の部位に限って本発明による原糸を用いるのではなく、かかとと足先部を除いては靴下の全体に用いる。また、身体の部位別の体型に合う強度を維持して靴下を編織することは、通常、靴下編織機に取り付けられているダブルカバーリングされた原糸用のローラー及びステッピングモーターによる原糸の速度調節により達成される。あるいは、その他の目的に見合うように、製品の全体に本発明によるダブルカバーリングされた原糸を用い、多段階に亘っての圧迫編織方法により体型に合う高弾力の靴下を編織することにより、特に、靴下の場合、足に留まっている血液が身体の上方に流れるように圧迫を加える。これにより、却って血流を促進させ、足首の保護機能、発汗機能の低下、汗の吸収機能の強化、及び組織全体としての耐久性の顕著な向上といった効果が得られる。
【００１７】
本発明は、単に原糸の加工だけでこれらの効果が得られるのではなく、原糸の加工、編織、後加工の全体的な作業工程の完璧な管理を通じて最良の製品が生産可能になる。
【００１８】
前記技術的な課題を解消するために、本発明によるダブルカバーリングされたライクラーソフト原糸は、加工後のねじれの防止及び伸縮性の維持のためのポリウレタン系のライクラーソフト５２０デニール原糸において、前記ライクラーソフト５２０デニール原糸は、ナイロン高速仮撚糸によりダブルカバーリングされていることを特徴とする。
【００１９】
また、前記ナイロン高速仮撚糸は、ナイロン７０Ｄ／２４Ｆ／１高速仮撚糸であることを特徴とする。
【００２０】
さらに、前記ナイロン高速仮撚糸は、フィラメント糸、ポリアミド糸、ポリエステル糸、ポリプロピレン糸のうちいずれか１種に置換可能であることを特徴とする。
【００２１】
さらに、前記ダブルカバーリングは、Ｓ撚りにより１次及び２次カバーリングを行うことを特徴とする。
【００２２】
さらに、前記ダブルカバーリングは、Ｓ撚りにより１次カバーリングを行い、Ｚ撚りにより２次カバーリングを行うことを特徴とする。
【００２３】
さらに、前記ダブルカバーリングは、Ｚ撚りにより１次カバーリングを行い、Ｓ撚りにより２次カバーリングを行うことを特徴とする。
【００２４】
さらに、前記ダブルカバーリングは、Ｚ撚りにより１次及び２次カバーリングを行うことを特徴とする。
【発明の効果】
【００２５】
本発明によれば、ナイロン高速仮撚糸によりダブルカバーリングされたライクラーソフト原糸は加工後のねじれを防止し、高弾力の伸縮性を維持できることから、前記原糸により編織された靴下は、圧迫包帯よりも高弾性であると共に、柔らかい復元機能により高弾力の圧迫性が得られる他、着用感が柔らかくなり、さらには、着用状態も楽になる。
【発明を実施するための最良の形態】
【００２６】
以下、添付図面に基づき、本発明を詳細に説明する。
【００２７】
図１は、本発明によるナイロンによりダブルカバーリングされた原糸の一実施の形態を示すものであり、原糸１０及びナイロン高速仮撚糸２０、３０を備えてなる。
【００２８】
原糸１０は、織物の原料となる糸であって、本発明においてはポリウレタン系のライクラーソフト原糸を用い、前記ライクラーソフト原糸１０は、５２０デニール原糸である。
【００２９】
ナイロン高速仮撚糸２０、３０は、常温下での伸縮性がよく、熱加工による収縮性に優れた材質のものであって、本発明においては、ナイロン７０Ｄ／２４Ｆ／１高速仮撚糸を用いる。
【００３０】
図１は、前記ライクラーソフト５２０デニール原糸１０が、加工後のねじれの防止及び伸縮性の維持の目的で、ナイロン７０Ｄ／２４Ｆ／１高速仮撚糸２０、３０によりＳ撚り若しくはＺ撚りでダブルカバーリングされた状態を示している。
【００３１】
前記ダブルカバーリングにおいては、Ｓ撚りにより１次カバーリングを行い、Ｚ撚りにより２次カバーリングを行うか、あるいは、Ｚ撚りにより１次カバーリングを行い、Ｓ撚りにより２次カバーリングを行う。
【００３２】
また、前記ダブルカバーリングは、Ｓ撚りにより１次及び２次のカバーリングを行うか、あるいは、Ｚ撚りにより１次及び２次のカバーリングを行う。
【００３３】
本発明においては、前記ナイロン高速仮撚糸に代えて、フィラメント糸または長繊維糸としてのポリアミド糸、ポリエステル糸、ポリプロピレン糸のいずれか１種を用いるか、あるいは、長繊維合成糸を用いることができる。
【００３４】
以上に基づき、加工後のねじれの防止及び伸縮性の維持のために、ポリウレタン系のライクラーソフト５２０デニール原糸を、ナイロン７０Ｄ／２４Ｆ／１高速仮撚糸２０、３０を前記原糸のねじれを防ぐ目的で、Ｓ撚り、Ｚ撚りの両方向のよりを組み合わせてダブルカバーリングを行うことにより、本発明によるライクラーソフト原糸（５２０デニール）の復元力は最大限に活用しつつも、その伸張率を適度なレベルに維持している。
前記ナイロン７０Ｄ／２４Ｆ／１高速仮撚糸２０、３０を１次Ｓ撚り（８４２．８ＴＰＭ）により２次Ｚ撚り（１９６０．８ＴＰＭ）に巻き付けることにより、芯糸であるライクラーソフト原糸（５２０デニール）そのものよりも低い伸張率（引張り伸び度：４４０．９％、永久伸び度：７．２％、回復率：９８．２％）を示す。
【００３５】
本発明によるライクラーソフト原糸（５２０デニール）を用い、身体の部位別の体型に合う強度を維持して編織することは、通常、靴下編織機に取り付けられているダブルカバーリングされた原糸用のローラー及びステッピングモーターによる原糸の速度調節により達成される。
【００３６】
靴下をはじめとする有関製品を製品の状態で後染熱加工（９０〜１００℃で約４０〜５０分）して製品の伸張率を制限して、本発明によるダブルカバーリングされたライクラーソフト原糸（５２０デニール）に理想的なレベルの高弾力性を与え、さらに、本発明によるダブルカバーリングされたライクラーソフト原糸（５２０デニール）製の編織製品をその状態で熱加工してナイロン７０Ｄ／２４Ｆ／１高速仮撚糸の２次的な熱収縮をもたらし、原糸の伸張率を２段階に亘って一層強く制限することにより、製品の圧迫性を一層強める。
【００３７】
また、熱加工によりダブルカバーリングされたライクラーソフト原糸（５２０デニール）のナイロン７０Ｄ／２４Ｆ／１高速仮撚糸の原糸の表面が熱収縮により滑らかになることから、本発明による原糸を用いた製品の着用感が柔らかくなり、着用状態も楽になるほか、全体としての製品の組織の安定性が得られる。これにより、着用に際して組織が圧迫包帯よりも高弾性となり、柔らかい復元機能により高弾力の圧迫性が得られる。
【００３８】
そして、編織方法においては、特定の部位に限って本発明による原糸を用いるのではなく、かかとと足先部を除いては靴下の全体に用いる。また、身体の部位別の体型に合う強度を維持して靴下を編織することは、通常、靴下編織機に取り付けられているダブルカバーリングされた原糸用のローラー及びステッピングモーターによる原糸の速度調節により達成される。あるいは、その他の目的に見合うように、製品の全体に本発明によるダブルカバーリングされた原糸を用い、多段階に亘っての圧迫編織方法により体型に合う高弾力の靴下を編織することにより、特に、靴下の場合、足に留まっている血液が身体の上方に流れるように圧迫を加える。これにより、却って血流を促進させ、足首の保護機能、発汗機能の低下、汗の吸収機能の強化、及び組織全体としての耐久性の顕著な向上といった効果が得られる。
以上、本発明は図示された実施の形態を参考として述べられているが、これは単なる例示的なものに過ぎず、この技術分野における通常の知識を有した者であれば、これより種々の変形及び均等な他の実施の形態が可能であるということが理解できるであろう。よって、本発明の真の技術的な保護範囲は特許請求の範囲の技術的な思想によって定まるべきである。
【産業上の利用可能性】
【００３９】
本発明によるライクラーソフト原糸（５２０デニール）を用い、身体の部位別の体型に合う強度を維持して編織することは、通常、靴下編織機に取り付けられているダブルカバーリングされた原糸用のローラー及びステッピングモーターによる原糸の速度調節により達成される。
【００４０】
靴下をはじめとする有関製品を製品の状態で後染熱加工（９０〜１００℃で約４０〜５０分）して製品の伸張率を制限して、本発明によるダブルカバーリングされたライクラーソフト原糸（５２０デニール）に理想的なレベルの高弾力性を与え、さらに、本発明によるダブルカバーリングされたライクラーソフト原糸（５２０デニール）製の編織製品をその状態で熱加工してナイロン７０Ｄ／２４Ｆ／１高速仮撚糸の２次的な熱収縮をもたらし、原糸の伸張率を２段階に亘って一層強く制限することにより、製品の圧迫性を一層強める。
【００４１】
また、熱加工によりダブルカバーリングされたライクラーソフト原糸（５２０デニール）のナイロン７０Ｄ／２４Ｆ／１高速仮撚糸の原糸の表面が熱収縮により滑らかになることから、本発明による原糸を用いた製品の着用感が柔らかくなり、着用状態も楽になるほか、全体としての製品の組織の安定性が得られる。これにより、着用に際して組織が圧迫包帯よりも高弾性となり、柔らかい復元機能により高弾力の圧迫性が得られる。
【００４２】
そして、編織方法においては、特定の部位に限って本発明による原糸を用いるのではなく、かかとと足先部を除いては靴下の全体に用いる。また、身体の部位別の体型に合う強度を維持して靴下を編織することは、通常、靴下編織機に取り付けられているダブルカバーリングされた原糸用のローラー及びステッピングモーターによる原糸の速度調節により達成される。あるいは、その他の目的に見合うように、製品の全体に本発明によるダブルカバーリングされた原糸を用い、多段階に亘っての圧迫編織方法により体型に合う高弾力の靴下を編織することにより、特に、靴下の場合、足に留まっている血液が身体の上方に流れるように圧迫を加える。これにより、却って血流を促進させ、足首の保護機能、発汗機能の低下、汗の吸収機能の強化、及び組織全体としての耐久性の顕著な向上といった効果が得られる。
【図面の簡単な説明】
【００４３】
【図１】本発明によるダブルカバーリングされたライクラーソフト５２０デニール原糸を示す図。
【符号の説明】
【００４４】
１０  ライクラーソフト原糸
２０、３０  ナイロン７０Ｄ／２４Ｆ／１高速仮撚糸
【図１】
2007518892.tif 000003
【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
加工後の歪みの防止及び伸縮性の維持のためのポリウレタン系のライクラーソフト５２０デニール原糸において、  前記ライクラーソフト５２０デニール原糸は、ナイロン高速仮撚糸、フィラメント糸、ポリアミド糸、ポリエステル糸及びポリプロピレン糸から選ばれたいずれか１種によりダブルカバーリングされていることを特徴とするダブルカバーリングされたライクラーソフト原糸。
【請求項２】
加工後の歪みの防止及び伸縮性の維持のためのポリウレタン系のライクラーソフト５２０デニール原糸において、  前記ライクラーソフト５２０デニール原糸は、ナイロン高速仮撚糸によりダブルカバーリングされていることを特徴とするダブルカバーリングされたライクラーソフト原糸。
【請求項３】
前記ナイロン高速仮撚糸は、ナイロン７０Ｄ／２４Ｆ／１高速仮撚糸であることを特徴とする請求項１または２に記載のダブルカバーリングされたライクラーソフト原糸。
【請求項４】
前記ダブルカバーリングは、Ｓ撚りにより１次及び２次カバーリングを行うことを特徴とする請求項１または２に記載のダブルカバーリングされたライクラーソフト原糸。
【請求項５】
前記ダブルカバーリングは、Ｓ撚りにより１次カバーリングを行い、Ｚ撚りにより２次カバーリングを行うことを特徴とする請求項１または２に記載のダブルカバーリングされたライクラーソフト原糸。
【請求項６】
前記ダブルカバーリングは、Ｚ撚りにより１次カバーリングを行い、Ｓ撚りにより２次カバーリングを行うことを特徴とする請求項１または２に記載のダブルカバーリングされたライクラーソフト原糸。
【請求項７】
前記ダブルカバーリングは、Ｚ撚りにより１次及び２次カバーリングを行うことを特徴とする請求項１または２に記載のダブルカバーリングされたライクラーソフト原糸。
【手続補正２】
【補正対象書類名】明細書
【補正対象項目名】全文
【補正方法】変更
【補正の内容】
【発明の詳細な説明】
【技術分野】
【０００１】  本発明は靴下用の原糸に係り、詳しくは、加工後の歪みの防止及び伸縮性の維持のためのポリウレタン系のライクラーソフト５２０デニール原糸に関する。
【背景技術】
【０００２】  通常、靴下用の原糸は、自体の高弾力性により別途の加工無しにもポリウレタン原糸用の滑り止めが図れる特殊な原糸給糸装置を用いて一部の製品として生産してきている。【０００３】  この方式により靴下を生産する場合には、ライクラーソフト原糸（５２０デニール）の固有な特性、つまり、通常の原糸に比べて強い復元力と伸張力を持つといった特性が靴下にそのまま反映される。【０００４】  ところが、ライクラーソフト原糸（５２０デニール）により加工された靴下であっても、レポーツ用途の靴下においては、伸張率をなお一層制限しなければならない場合がしばしばあるが、従来のライクラーソフト原糸（５２０デニール）製の靴下では、その伸張率の制限が不可である。【０００５】  また、通常の靴下編織機のゴム糸給糸装置の構造及び特性から、ライクラーソフト原糸をもっては、原糸の滑り現象により編織を意図の通りに行うことができなかった。
【発明の開示】
【発明が解決しようとする課題】
【０００６】  本発明が解決しようとする技術的な課題は、加工後の歪みの防止及び伸縮性の維持のために、ポリウレタン系のライクラーソフト原糸にナイロンがダブルカバーリングされている原糸を提供するところにある。
【課題を解決するための手段】
【０００７】  前記技術的な課題を解消するために、本発明によるダブルカバーリングされたライクラーソフト原糸は、加工後の歪みの防止及び伸縮性の維持のためのポリウレタン系のライクラーソフト５２０デニール原糸において、前記ライクラーソフト５２０デニール原糸は、ナイロン高速仮撚糸によりダブルカバーリングされていることを特徴とする。【０００８】  また、前記ナイロン高速仮撚糸は、ナイロン７０Ｄ／２４Ｆ／１高速仮撚糸であることを特徴とする。【０００９】  さらに、前記ナイロン高速仮撚糸は、フィラメント糸、ポリアミド糸、ポリエステル糸、ポリプロピレン糸のうちいずれか１種に置換可能であることを特徴とする。【００１０】  さらに、前記ダブルカバーリングは、Ｓ撚りにより１次及び２次カバーリングを行うことを特徴とする。【００１１】  さらに、前記ダブルカバーリングは、Ｓ撚りにより１次カバーリングを行い、Ｚ撚りにより２次カバーリングを行うことを特徴とする。【００１２】  さらに、前記ダブルカバーリングは、Ｚ撚りにより１次カバーリングを行い、Ｓ撚りにより２次カバーリングを行うことを特徴とする。【００１３】  さらに、前記ダブルカバーリングは、Ｚ撚りにより１次及び２次カバーリングを行うことを特徴とする。
【発明の効果】
【００１４】  本発明によれば、ナイロン高速仮撚糸によりダブルカバーリングされたライクラーソフト原糸は加工後の歪みを防止し、高弾力の伸縮性を維持できることから、前記原糸により編織された靴下は、圧迫包帯よりも高弾性であると共に、柔らかい復元機能により高弾力の圧迫性が得られる他、履き心地が良い。
【発明を実施するための最良の形態】
【００１５】  以下、添付図面に基づき、本発明を詳細に説明する。【００１６】  図１は、本発明によるナイロンによりダブルカバーリングされた原糸の一実施の形態を示すものであり、原糸１０及びナイロン高速仮撚糸２０、３０を備えてなる。【００１７】  原糸１０は、織物の原料となる糸であって、本発明においてはポリウレタン系のライクラーソフト原糸を用い、前記ライクラーソフト原糸１０は、５２０デニール原糸である。【００１８】  ナイロン高速仮撚糸２０、３０は、常温下での伸縮性がよく、熱加工による収縮性に優れた材質のものであって、本発明においては、ナイロン７０Ｄ／２４Ｆ／１高速仮撚糸を用いる。【００１９】  図１は、前記ライクラーソフト５２０デニール原糸１０が、加工後の歪みの防止及び伸縮性の維持の目的で、ナイロン７０Ｄ／２４Ｆ／１高速仮撚糸２０、３０によりＳ撚り若しくはＺ撚りでダブルカバーリングされた状態を示している。【００２０】  前記ダブルカバーリングにおいては、Ｓ撚りにより１次カバーリングを行い、Ｚ撚りにより２次カバーリングを行うか、あるいは、Ｚ撚りにより１次カバーリングを行い、Ｓ撚りにより２次カバーリングを行う。【００２１】  また、前記ダブルカバーリングは、Ｓ撚りにより１次及び２次のカバーリングを行うか、あるいは、Ｚ撚りにより１次及び２次のカバーリングを行う。本発明においては、前記ナイロン高速仮撚糸に代えて、フィラメント糸または長繊維糸としてのポリアミド糸、ポリエステル糸、ポリプロピレン糸のいずれか１種を用いるか、あるいは、長繊維合成糸を用いることができる。【００２２】  以上に基づき、加工後の歪みの防止及び伸縮性の維持のために、ポリウレタン系のライクラーソフト５２０デニール原糸を、ナイロン７０Ｄ／２４Ｆ／１高速仮撚糸２０、３０を前記原糸の歪みを防ぐ目的で、Ｓ撚り、Ｚ撚りの両方向のよりを組み合わせてダブルカバーリングを行うことにより、本発明によるライクラーソフト原糸（５２０デニール）の復元力は最大限に活用しつつも、その伸張率を適度なレベルに維持している。【００２３】  前記ナイロン７０Ｄ／２４Ｆ／１高速仮撚糸２０、３０を１次Ｓ撚り（８４２．８ＴＰＭ）により２次Ｚ撚り（１９６０．８ＴＰＭ）に巻き付けることにより、芯糸であるライクラーソフト原糸（５２０デニール）そのものよりも低い伸張率（引張り伸び度：４４０．９％、永久伸び度：７．２％、回復率：９８．２％）を示す。【００２４】  本発明によるライクラーソフト原糸（５２０デニール）を用い、身体の部位別の体型に合う強度を維持して編織することは、通常、靴下編織機に取り付けられているダブルカバーリングされた原糸用のローラー及びステッピングモーターによる原糸の速度調節により達成される。【００２５】  靴下をはじめとする有関製品を製品の状態で後染熱加工（９０〜１００℃で約４０〜５０分）して製品の伸張率を制限して、本発明によるダブルカバーリングされたライクラーソフト原糸（５２０デニール）に理想的なレベルの高弾力性を与え、さらに、本発明によるダブルカバーリングされたライクラーソフト原糸（５２０デニール）製の編織製品をその状態で熱加工してナイロン７０Ｄ／２４Ｆ／１高速仮撚糸の２次的な熱収��をもたらし、原糸の伸張率を２段階に亘って一層強く制限することにより、製品の圧迫性を一層強める。【００２６】  また、熱加工によりダブルカバーリングされたライクラーソフト原糸（５２０デニール）のナイロン７０Ｄ／２４Ｆ／１高速仮撚糸の原糸の表面が熱収縮により滑らかになることから、本発明による原糸を用いた製品の着用感が柔らかくなり、履き心地が良いほか、全体としての製品の組織の安定性が得られる。これにより、着用に際して組織が圧迫包帯よりも高弾性となり、柔らかい復元機能により高弾力の圧迫性が得られる。【００２７】  そして、編織方法においては、特定の部位に限って本発明による原糸を用いるのではなく、かかとと足先部を除いては靴下の全体に用いる。また、身体の部位別の体型に合う強度を維持して靴下を編織することは、通常、靴下編織機に取り付けられているダブルカバーリングされた原糸用のローラー及びステッピングモーターによる原糸の速度調節により達成される。あるいは、その他の目的に見合うように、製品の全体に本発明によるダブルカバーリングされた原糸を用い、多段階に亘っての圧迫編織方法により体型に合う高弾力の靴下を編織することにより、特に、靴下の場合、足に留まっている血液が身体の上方に流れるように圧迫を加える。これにより、却って血流を促進させ、足首の保護機能、発汗機能の低下、汗の吸収機能の強化、及び組織全体としての耐久性の顕著な向上といった効果が得られる。【００２８】  以上、本発明は図示された実施の形態を参考として述べられているが、これは単なる例示的なものに過ぎず、この技術分野における通常の知識を有した者であれば、これより種々の変形及び均等な他の実施の形態が可能であるということが理解できるであろう。よって、本発明の真の技術的な保護範囲は特許請求の範囲の技術的な思想によって定まるべきである。
【産業上の利用可能性】
【００２９】  本発明によるライクラーソフト原糸（５２０デニール）を用い、身体の部位別の体型に合う強度を維持して編織することは、通常、靴下編織機に取り付けられているダブルカバーリングされた原糸用のローラー及びステッピングモーターによる原糸の速度調節により達成される。【００３０】  靴下をはじめとする有関製品を製品の状態で後染熱加工（９０〜１００℃で約４０〜５０分）して製品の伸張率を制限して、本発明によるダブルカバーリングされたライクラーソフト原糸（５２０デニール）に理想的なレベルの高弾力性を与え、さらに、本発明によるダブルカバーリングされたライクラーソフト原糸（５２０デニール）製の編織製品をその状態で熱加工してナイロン７０Ｄ／２４Ｆ／１高速仮撚糸の２次的な熱収縮をもたらし、原糸の伸張率を２段階に亘って一層強く制限することにより、製品の圧迫性を一層強める。【００３１】  また、熱加工によりダブルカバーリングされたライクラーソフト原糸（５２０デニール）のナイロン７０Ｄ／２４Ｆ／１高速仮撚糸の原糸の表面が熱収縮により滑らかになることから、本発明による原糸を用いた製品の着用感が柔らかくなり、履き心地が良いほか、全体としての製品の組織の安定性が得られる。これにより、着用に際して組織が圧迫包帯よりも高弾性となり、柔らかい復元機能により高弾力の圧迫性が得られる。【００３２】  そして、編織方法においては、特定の部位に限って本発明による原糸を用いるのではなく、かかとと足先部を除いては靴下の全体に用いる。また、身体の部位別の体型に合う強度を維持して靴下を編織することは、通常、靴下編織機に取り付けられているダブルカバーリングされた原糸用のローラー及びステッピングモーターによる原糸の速度調節により達成される。あるいは、その他の目的に見合うように、製品の全体に本発明によるダブルカバーリングされた原糸を用い、多段階に亘っての圧迫編織方法により体型に合う高弾力の靴下を編織することにより、特に、靴下の場合、足に留まっている血液が身体の上方に流れるように圧迫を加える。これにより、却って血流を促進させ、足首の保護機能、発汗機能の低下、汗の吸収機能の強化、及び組織全体としての耐久性の顕著な向上といった効果が得られる。
【図面の簡単な説明】
【００３３】
【図１】本発明によるダブルカバーリングされたライクラーソフト５２０デニール原糸を示す図。
【国際調査報告】
2007518892.tif 000004
2007518892.tif 000005